(57)【特許請求の範囲】
【請求項１】
下記式(IIIａ）または(IIIｂ）で表される重合性液晶化合物：
【化１】
0004309072.tif 000012
［式中、Ｑ１およびＱ２は、それぞれ独立に、−ＣＨ＝ＣＨ２または−Ｃ（−ＣＨ３）＝ＣＨ２であり；Ｌ１およびＬ３は、それぞれ独立に、−ＣＯ−Ｏ−（炭素原子数が１乃至１２のアルキレン基）−Ｏ−＊であり（アルキレン基は分岐を有していてもよく、アルキレン基がハロゲン原子で置換されていてもよく、＊がベンゼン環ＡまたはＣに結合する側であり）；ベンゼン環Ａ、ＢおよびＣは、置換基を有していてもよく；そして、ｍおよびｎは、それぞれ独立に、０または１である］。
【請求項２】
透明支持体上に、重合性液晶化合物を重合させて形成した液晶層を有する光学異方性素子であって、重合性液晶化合物が、請求項１に記載の化合物であることを特徴とする光学異方性素子。
【発明の詳細な説明】
【０００１】
【産業上の利用分野】
本発明は、重合性を有する液晶化合物およびそれを用いた光学異方性素子に関する。
【０００２】
【従来の技術】
重合性を有する液晶化合物は、配向後に重合させることにより、配向状態を固定することができる。重合性を有する液晶化合物については、米国特許４６８３３２７号、同４９８３４７９号、同５６２２６４８号、同５７７０１０７号、国際特許（ＷＯ）９５／２２５８６号、同９７／００６００号の各明細書に記載がある。
重合により得られる光学異方性ポリマーは、光学異方性素子として用いることができる。光学異方性ポリマーを用いた偏光プリズムについて、欧州特許４２８２１３号明細書に記載がある。また、光学異方性ポリマーを用いた光学補償シート（ＳＴＮ液晶ディスプレイ用）について、欧州特許４２８８８１号明細書に記載がある。さらに、光学異方性ポリマーを用いたコレステリックポーラライザーについて、欧州特許６０６９４０号明細書に記載がある。
【０００３】
【発明が解決しようとする課題】
本発明者が、従来の重合性液晶化合物を検討したところ、相転移温度あるいは光学的特性に問題があることが判明した。例えば、従来の重合性液晶化合物には、等方性液体になる温度が低かったり、液晶相を示す温度域が狭い化合物が多い。また、従来の重合性液晶化合物には、複屈折率が小さく光学異方性材料としての利用（例えば、光学異方性素子の製造）が難しい化合物も含まれていた。
【０００４】
本発明の目的は、適切な相転移温度を有する重合性液晶化合物を提供することである。
また、本発明の目的は、複屈折率が大きな重合性液晶化合物を提供することでもある。
さらに、本発明の目的は、製造が容易で、光学異方性が高い光学異方性素子を提供することである。
【０００５】
【課題を解決するための手段】
本発明の目的は、下記（１）の重合性液晶化合物および下記（２）の光学異方性素子により達成された。
（１）後述する式(IIIａ）または(IIIｂ）で表される重合性液晶化合物：
［式中、Ｑ１およびＱ２は、それぞれ独立に、−ＣＨ＝ＣＨ２または−Ｃ（−ＣＨ３）＝ＣＨ２であり；Ｌ１およびＬ３は、それぞれ独立に、−ＣＯ−Ｏ−（炭素原子数が１乃至１２のアルキレン基）−Ｏ−＊であり（アルキレン基は分岐を有していてもよく、アルキレン基がハロゲン原子で置換されていてもよく、＊がベンゼン環ＡまたはＣに結合する側であり）；ベンゼン環Ａ、ＢおよびＣは、置換基を有していてもよく；そして、ｍおよびｎは、それぞれ独立に、０または１である］。
【０００６】
（２）透明支持体上に、重合性液晶化合物を重合させて形成した液晶層を有する光学異方性素子であって、重合性液晶化合物が、（１）に記載の化合物であることを特徴とする光学異方性素子。
【０００７】
【発明の効果】
本発明者の研究の結果、上記式（Ｉ）で表される重合性液晶性分子は、等方性液体になる温度が高く、広い液晶相温度域を有することが判明した。この重合性液晶性分子は、さらに、複屈折率が大きいとの特徴もある。上記式（Ｉ）で表される重合性液晶性分子は、二つの環状基（Ｃｙ）をアミド結合（−ＣＯ−ＮＲ−）で連結させ、さらに二つの連結基（Ｌ）を介して、二つの重合性基（Ｑ）を二つの環状基（Ｃｙ）にそれぞれ結合させたメソゲン構造を有する。このメソゲン構造によって、広い液晶相温度域と大きな複屈折率が得られている。
重合性液晶性分子の液晶相温度域が広いため、重合反応において、液晶としての配向状態を容易に維持することができる。すなわち、上記式（Ｉ）で表される重合性液晶化合物を用いると、重合反応により光学異方性素子を容易に製造することができる。
また、式（Ｉ）で表される重合性液晶化合物は、複屈折率が大きいため、光学異方性が高い光学異方性素子を製造することができる。
【０００８】
【発明の実施の形態】
［重合性液晶化合物］
重合性液晶化合物は、下記式（Ｉ）で表される。
（Ｉ）Ｑ1−Ｌ1−Ｃｙ1−（ＣＨ＝ＣＨ）n−ＣＯ−ＮＲ1−Ｃｙ2−Ｌ2−Ｑ2
式（Ｉ）において、Ｑ1 およびＱ2 は、それぞれ独立に、重合性基である。重合性基の重合反応は、付加重合（開環重合を含む）または縮合重合であることが好ましい。言い換えると、重合性基は、付加重合反応または縮合重合反応が可能な官能基であることが好ましい。
重合性基の例を以下に示す。
【０００９】
（Ｑ−１）−ＣＨ＝ＣＨ２
（Ｑ−５）−Ｃ（−ＣＨ３）＝ＣＨ２
【００１１】
式（Ｉ）において、Ｌ1 およびＬ2 は、それぞれ独立に、二価の連結基である。
Ｌ1 およびＬ2 は、それぞれ独立に、−Ｏ−、−Ｓ−、−ＣＯ−、−ＮＲ2 −、二価の鎖状基、二価の環状基およびそれらの組み合わせからなる群より選ばれる二価の連結基であることが好ましい。上記Ｒ2 は、炭素原子数が１乃至７のアルキル基または水素原子である。
組み合わせからなる二価の連結基の例を以下に示す。左側がＱ（Ｑ1 またはＱ2）に、右側がＣｙ（Ｃｙ1 またはＣｙ2 ）に結合する。
【００１２】
Ｌ−１：−ＣＯ−Ｏ−二価の鎖状基−Ｏ−
Ｌ−２：−ＣＯ−Ｏ−二価の鎖状基−Ｏ−二価の環状基−ＣＯ−Ｏ−
Ｌ−３：−ＣＯ−Ｏ−二価の鎖状基−Ｏ−二価の環状基−Ｏ−ＣＯ−
Ｌ−４：−ＣＯ−Ｏ−二価の鎖状基−Ｏ−二価の環状基−二価の鎖状基−
Ｌ−５：−ＣＯ−Ｏ−二価の鎖状基−Ｏ−二価の環状基−
Ｌ−６：−ＣＯ−Ｏ−二価の鎖状基−Ｏ−二価の環状基−二価の鎖状基−ＣＯ−Ｏ−
Ｌ−７：−ＣＯ−Ｏ−二価の鎖状基−Ｏ−二価の環状基−Ｏ−ＣＯ−二価の鎖状基−
【００１３】
二価の鎖状基は、アルキレン基、置換アルキレン基、アルケニレン基、置換アルケニレン基、アルキニレン基または置換アルキニレン基を意味する。アルキレン基、置換アルキレン基、アルケニレン基および置換アルケニレン基が好ましく、アルキレン基およびアルケニレン基がさらに好ましい。
アルキレン基は、分岐を有していてもよい。アルキレン基の炭素原子数は、１乃至１２であることが好ましく、２乃至１０であることがさらに好ましく、３乃至８であることが最も好ましい。
置換アルキレン基のアルキレン部分は、上記アルキレン基と同様である。置換アルキレン基の置換基の例には、ハロゲン原子が含まれる。
アルケニレン基は、分岐を有していてもよい。アルケニレン基の炭素原子数は、２乃至１２であることが好ましく、２乃至８であることがさらに好ましく、２乃至４であることが最も好ましい。
置換アルケニレン基のアルケニレン部分は、上記アルケニレン基と同様である。置換アルケニレン基の置換基の例には、ハロゲン原子が含まれる。
アルキニレン基は、分岐を有していてもよい。アルキニレン基の炭素原子数は、２乃至１２であることが好ましく、２乃至８であることがさらに好ましく、２乃至４であることが最も好ましい。
置換アルキニレン基のアルキニレン部分は、上記アルキニレン基と同様である。置換アルキニレン基の置換基の例には、ハロゲン原子が含まれる。
【００１４】
二価の環状基の定義および例は、後述するＣｙ1 およびＣｙ2 の定義および例と同様である。
Ｒ2 は、炭素原子数が１乃至４のアルキル基または水素原子であることが好ましく、炭素原子数が１または２のアルキル基または水素原子であることがさらに好ましく、水素原子であることが最も好ましい。
【００１５】
Ｌ2 は、−Ｏ−ＣＯ−（ＣＨ＝ＣＨ）m −Ｃｙ3 −Ｌ3 −または−（ＣＨ＝ＣＨ）m −ＣＯ−Ｏ−Ｃｙ3 −Ｌ3 −であることが好ましい。上記ｍは、０または１であり、Ｃｙ3 は、二価の環状基であり、そして、Ｌ3 は、二価の連結基である。
上記ｍは、１よりも０の方が好ましい。
二価の環状基の定義および例は、後述するＣｙ1 およびＣｙ2 の定義および例と同様である。
Ｌ3 は、−Ｏ−、−Ｓ−、−ＣＯ−、−ＮＲ2 −、二価の鎖状基およびそれらの組み合わせからなる群より選ばれる二価の連結基であることが好ましい。上記Ｒ2 は、炭素原子数が１乃至７のアルキル基または水素原子である。Ｒ2 は、炭素原子数が１乃至４のアルキル基または水素原子であることが好ましく、炭素原子数が１または２のアルキル基または水素原子であることがさらに好ましく、水素原子であることが最も好ましい。
Ｌ3 は、−Ｏ−二価の鎖状基−Ｏ−ＣＯ−であることが特に好ましい。
式（Ｉ）で表される重合性液晶化合物は、合計３個の二価の環状基（Ｃｙ1 、Ｃｙ2 およびＣｙ3 ）を含むことが特に好ましい。
【００１６】
式（Ｉ）において、Ｃｙ1 およびＣｙ2 は、それぞれ独立に、二価の環状基である。
環状基に含まれる環は、５員環、６員環または７員環であることが好ましく、５員環または６員環であることがさらに好ましく、６員環であることが最も好ましい。
環状基に含まれる環は、縮合環であってもよい。ただし、縮合環よりも単環である方が好ましい。
環状基に含まれる環は、芳香族環、脂肪族環および複素環のいずれでもよい。芳香族環の例には、ベンゼン環およびナフタレン環が含まれる。脂肪族環の例には、シクロヘキサン環が含まれる。複素環の例には、ピリジン環およびピリミジン環が含まれる。
ベンゼン環を有する環状基としては、１，４−フェニレンが好ましい。ナフタレン環を有する環状基としては、ナフタレン−１，５−ジイルおよびナフタレン−２，６−ジイルが好ましい。ピリジン環を有する環状基としては、ピリジン−２，５−ジイルが好ましい。ピリミジン環を有する環状基としては、ピリミジン−２，５−ジイルが好ましい。
環状基は、１，４−フェニレンまたは１，４−シクロへキシレンであることが特に好ましい。
環状基は、置換基を有していてもよい。置換基の例には、ハロゲン原子、シアノ、ニトロ、炭素原子数が１乃至５のアルキル基、炭素原子数が１乃至５のハロゲン置換アルキル基、炭素原子数が１乃至５のアルコキシ基、炭素原子数が１乃至５のアルキルチオ基、炭素原子数が１乃至５のアシル基、炭素原子数が２乃至６のアシルオキシ基、炭素原子数が２乃至６のアルコキシカルボニル基、カルバモイル、炭素原子数が２乃至６のアルキル置換カルバモイル基および炭素原子数が２乃至６のアミド基が含まれる。
【００１７】
式（Ｉ）において、Ｒ1 は、炭素原子数が１乃至７のアルキル基または水素原子である。Ｒ1 は、炭素原子数が１乃至４のアルキル基または水素原子であることが好ましく、炭素原子数が１または２のアルキル基または水素原子であることがさらに好ましく、水素原子であることが最も好ましい。
式（Ｉ）において、ｎは、０または１である。ｎは、１よりも０の方が好ましい。
【００１８】
下記式（IIａ）または（IIｂ）で表される重合性液晶化合物が好ましく、下記式（IIａ）で表される重合性液晶化合物がより好ましい。
（IIａ）Ｑ1−Ｌ1−Ｃｙ1−（ＣＨ＝ＣＨ）n−ＣＯ−ＮＲ1−Ｃｙ2−Ｏ−ＣＯ−（ＣＨ＝ＣＨ）m−Ｃｙ3−Ｌ3−Ｑ2
（IIｂ）Ｑ1−Ｌ1−Ｃｙ1−（ＣＨ＝ＣＨ）n−ＣＯ−ＮＲ1−Ｃｙ2−（ＣＨ＝ＣＨ）m−ＣＯ−Ｏ−Ｃｙ3−Ｌ3−Ｑ2
式（IIａ）および（IIｂ）において、Ｑ1 およびＱ2 は、それぞれ独立に、重合性基である。重合性基の定義および例は、式（Ｉ）と同様である。
【００１９】
式（IIａ）および（IIｂ）において、Ｌ1 およびＬ3 は、それぞれ独立に、二価の連結基である。
Ｌ1 およびＬ3 は、それぞれ独立に、−Ｏ−、−Ｓ−、−ＣＯ−、−ＮＲ2 −、二価の鎖状基およびそれらの組み合わせからなる群より選ばれる二価の連結基であることが好ましい。上記Ｒ2 は、炭素原子数が１乃至７のアルキル基または水素原子である。Ｒ2 は、炭素原子数が１乃至４のアルキル基または水素原子であることが好ましく、炭素原子数が１または２のアルキル基または水素原子であることがさらに好ましく、水素原子であることが最も好ましい。
Ｌ1 は、−ＣＯ−Ｏ−二価の鎖状基−Ｏ−であることが特に好ましい。Ｌ3 は、−Ｏ−二価の鎖状基−Ｏ−ＣＯ−であることが特に好ましい。
二価の鎖状基の定義および例は、式（Ｉ）と同様である。
【００２０】
式（IIａ）および（IIｂ）において、Ｃｙ1 、Ｃｙ2 およびＣｙ3 は、それぞれ独立に、二価の環状基である。
二価の環状基の定義および例は、式（Ｉ）と同様である。
式（IIａ）および（IIｂ）において、Ｒ1 は、炭素原子数が１乃至７のアルキル基または水素原子である。Ｒ1 は、炭素原子数が１乃至４のアルキル基または水素原子であることが好ましく、炭素原子数が１または２のアルキル基または水素原子であることがさらに好ましく、水素原子であることが最も好ましい。
式（IIａ）および（IIｂ）において、ｍおよびｎは、それぞれ独立に、０または１である。ｍおよびｎは、１よりも０の方が好ましい。
【００２１】
本発明では、下記式(IIIａ）または(IIIｂ）で表される重合性液晶化合物を用いる。下記式(IIIａ）で表される重合性液晶化合物が好ましい。
【００２２】
【化２】
0004309072.tif 000002
【００２３】
式(IIIａ）および(IIIｂ）において、Ｑ1 およびＱ2 は、それぞれ独立に、重合性基である。重合性基の定義および例は、式（Ｉ）と同様である。
【００２４】
式(IIIａ）および(IIIｂ）において、Ｌ1 およびＬ3 は、それぞれ独立に、二価の連結基である。
Ｌ1 およびＬ3 は、それぞれ独立に、−Ｏ−、−Ｓ−、−ＣＯ−、−ＮＲ2 −、二価の鎖状基およびそれらの組み合わせからなる群より選ばれる二価の連結基であることが好ましい。上記Ｒ2 は、炭素原子数が１乃至７のアルキル基または水素原子である。Ｒ2 は、炭素原子数が１乃至４のアルキル基または水素原子であることが好ましく、炭素原子数が１または２のアルキル基または水素原子であることがさらに好ましく、水素原子であることが最も好ましい。
Ｌ1 は、−ＣＯ−Ｏ−二価の鎖状基−Ｏ−であることが特に好ましい。Ｌ3 は、−Ｏ−二価の鎖状基−Ｏ−ＣＯ−であることが特に好ましい。
二価の鎖状基の定義および例は、式（Ｉ）と同様である。
【００２５】
式(IIIａ）および(IIIｂ）において、ｍおよびｎは、それぞれ独立に、０または１である。ｍおよびｎは、１よりも０の方が好ましい。
式(IIIａ）および(IIIｂ）において、ベンゼン環Ａ、ＢおよびＣは、置換基を有していてもよい。置換基の例は、式（Ｉ）における二価の環状基の置換基の例と同様である。
【００２６】
以下に、式（Ｉ）で表される重合性液晶化合物の例を示す。
【００２７】
【化３】
0004309072.tif 000003
【００２８】
【化４】
0004309072.tif 000004
【００２９】
【化５】
0004309072.tif 000005
【００３０】
【化６】
0004309072.tif 000006
【００３１】
【化７】
0004309072.tif 000007
【００３２】
【化８】
0004309072.tif 000008
【００３３】
式（Ｉ）で表される重合性液晶化合物は、様々な文献（例えば、Methoden der Organischen Chemie（Houben-Weyl編）、Some specific methods （Thieme-Verlag, Stuttgart著）、実験化学講座および新実験化学講座）に記載の方法を参照して合成できる。また、合成方法としては、米国特許４６８３３２７号、同４９８３４７９号、同５６２２６４８号、同５７７０１０７号、国際特許（ＷＯ）９５／２２５８６号、同９７／００６００号、同９８／４７９７９号、および英国特許２２９７５４９号の各明細書の記載も参照できる。
【００３４】
［光学異方性素子］
光学異方性素子は、式（Ｉ）で表される重合性液晶化合物を含む液晶組成物を配向膜の上に塗布し、液晶化合物を重合させて液晶層を形成することにより作製できる。液晶組成物の塗布は、公知の方法（例、押し出しコーティング法、ダイレクトグラビアコーティング法、リバースグラビアコーティング法、ダイコーティング法、バーコーティング法）により実施できる。
液晶化合物は、配向状態を維持して固定する。固定化は、液晶化合物に導入した重合性基（Ｑ）の重合反応により実施する。重合反応には、熱重合開始剤を用いる熱重合反応と光重合開始剤を用いる光重合反応とが含まれる。光重合反応が好ましい。
光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
【００３５】
光重合開始剤の使用量は、塗布液の固形分の０．０１乃至２０質量％であることが好ましく、０．５乃至５質量％であることがさらに好ましい。
液晶化合物の重合のための光照射は、紫外線を用いることが好ましい。
照射エネルギーは、２０ｍＪ／ｃｍ2 乃至５０Ｊ／ｃｍ2 であることが好ましく、１００乃至８００ｍＪ／ｃｍ2 であることがさらに好ましい。光重合反応を促進するため、加熱条件下で光照射を実施してもよい。
液晶層の厚さは、０．１乃至５０μｍであることが好ましく、１乃至３０μｍであることがさらに好ましく、５乃至２０μｍであることが最も好ましい。
【００３６】
［配向膜］
配向膜は、有機化合物（好ましくはポリマー）のラビング処理、無機化合物の斜方蒸着、マイクログルーブを有する層の形成、あるいはラングミュア・ブロジェット法（ＬＢ膜）による有機化合物（例、ω−トリコサン酸、ジオクタデシルメチルアンモニウムクロライド、ステアリル酸メチル）の累積のような手段で、設けることができる。さらに、電場の付与、磁場の付与あるいは光照射により、配向機能が生じる配向膜も知られている。ポリマーのラビング処理により形成する配向膜が特に好ましい。ラビング処理は、ポリマー層の表面を、紙や布で一定方向に、数回こすることにより実施する。
配向膜に使用するポリマーの種類は、液晶化合物の配向（特に平均傾斜角）に応じて決定する。
液晶化合物を水平（平均傾斜角：０乃至５０゜）に配向させるためには、配向膜の表面エネルギーを低下させないポリマー（通常の配向膜用ポリマー）を用いる。
液晶化合物を垂直（平均傾斜角：５０乃至９０゜）に配向させるためには、配向膜の表面エネルギーを低下させるポリマーを用いる。配向膜の表面エネルギーを低下させるためには、ポリマーの側鎖に炭素原子数が１０乃至１００の炭化水素基を導入することが好ましい。
【００３７】
具体的なポリマーの種類については、液晶セルまたは光学補償シートについての様々な文献に記載がある。
配向膜の厚さは、０．０１乃至５μｍであることが好ましく、０．０５乃至１μｍであることがさらに好ましい。
なお、配向膜を用いて、光学異方性層の液晶化合物を配向させてから、液晶層を透明支持体上に転写してもよい。配向状態で固定された液晶化合物は、配向膜がなくても配向状態を維持することができる。
また、平均傾斜角が５゜未満の配向の場合は、ラビング処理をする必要はなく、配向膜も不要である。ただし、液晶化合物と透明支持体との密着性を改善する目的で、界面で液晶性分子と化学結合を形成する配向膜（特開平９−１５２５０９号公報記載）を用いてもよい。密着性改善の目的で配向膜を使用する場合は、ラビング処理を実施しなくてもよい。
【００３８】
［透明支持体］
透明支持体として、ガラス板またはポリマーフイルム、好ましくはポリマーフイルムが用いられる。支持体が透明であるとは、光透過率が８０％以上であることを意味する。
透明支持体の厚さは、１０乃至５００μｍであることが好ましく、５０乃至２００μｍであることがさらに好ましい。
透明支持体とその上に設けられる層（接着層、配向膜あるいは液晶層）との接着を改善するため、透明支持体に表面処理（例、グロー放電処理、コロナ放電処理、紫外線（ＵＶ）処理、火炎処理）を実施してもよい。
透明支持体に紫外線吸収剤を添加してもよい。
透明支持体の上に、接着層（下塗り層）を設けてもよい。接着層については、特開平７−３３３４３３号公報に記載がある。接着層の厚さは、０．１乃至２μｍであることが好ましく、０．２乃至１μｍであることがさらに好ましい。
【００３９】
［用途］
光学異方性素子は、様々な表示モードの液晶セルの光学補償シートとして利用できる。液晶性分子を用いた光学補償シートは、ＴＮ（Twisted Nematic）、ＩＰＳ（In-Plane Switching）、ＦＬＣ（Ferroelectric Liquid Crystal）、ＯＣＢ（Optically Compensatory Bend）、ＳＴＮ（Supper Twisted Nematic）、ＶＡ（Vertically Aligned）、ＥＣＢ（Electrically Controlled Birefringence ）およびＨＡＮ（Hybrid Aligned Nematic）モードの液晶セルに対応するものが既に提案されている。本発明に従う光学異方性素子は、それらの光学補償シートとして利用可能である。
また、光学異方性素子は、偏光プリズム（欧州特許４２８２１３号明細書に記載）としても利用することができる。
さらに、光学異方性素子を、コレステリックポーラライザー（欧州特許６０６９４０号明細書に記載）として利用してもよい。
【００４０】
【実施例】
［実施例１］
（重合性液晶化合物（Ｉ−１）の合成）
重合性液晶化合物（Ｉ−１）を、以下の合成ルートにより合成した。なお、化合物（ｄ）までは、既知の方法（前述した文献を参照）により合成できる。
【００４１】
【化９】
0004309072.tif 000009
【００４２】
テトラヒドロフラン２０ｍｌにメタンスルホニルクロリド１．５４ｍｌを溶解し、−１０℃に冷却した。冷却した溶液に、化合物（ｄ）５．５ｇとＮ−エチルジイソプロピルアミン３．７５ｍｌとをテトラヒドロフラン２０ｍｌに溶解した溶液を、内温が５℃以上にならないように調整しながら滴下した。滴下後、室温で３０分間攪拌した後、再び冷却し、Ｎ−エチルジイソプロピルアミン３．７５ｍｌと４−Ｎ，Ｎ−ジメチルアミノピリジン０．３ｇを加え、４−アミノ−２−クロロフェノール１．４３ｇをテトラヒドロフラン１０ｍｌに溶解した溶液を、内温が５℃以上にならないように調整しながら滴下した。滴下後、室温で３時間攪拌した。反応溶液を水３００ｍｌに加え、酢酸エチル２００ｍｌで抽出した。有機相を水で２回洗浄し、硫酸ナトリウムで乾燥した後、減圧下で濃縮した。得られた粗結晶を酢酸エチルとｎ−ヘキサンで再結晶して、重合性液晶化合物（Ｉ−１）を２．３ｇ得た。化合物の構造は、 1Ｈ−ＮＭＲおよびＭａｓｓスペクトルで確認した。重合性液晶化合物（Ｉ−１）は、モノトロピックな液晶性を示し、その相転移温度は、結晶相→１２７℃→等方性液体、等方性液体→１２４℃→ネマティック相→１０５℃→結晶相であった。
【００４３】
［実施例２］
（重合性液晶化合物（Ｉ−２４）の合成）
テトラヒドロフラン２０ｍｌにメタンスルホニルクロリド１．５４ｍｌを溶解し、−１０℃に冷却した。冷却した溶液に、実施例１で用いた化合物（ｄ）５．５ｇとＮ−エチルジイソプロピルアミン３．７５ｍｌとをテトラヒドロフラン２０ｍｌに溶解した溶液を、内温が５℃以上にならないように調整しながら滴下した。滴下後、室温で３０分間攪拌した後、再び冷却し、Ｎ−エチルジイソプロピルアミン３．７５ｍｌと４−Ｎ，Ｎ−ジメチルアミノピリジン０．３ｇを加え、４−アミノ−３−ブロモフェノール１．６３ｇをテトラヒドロフラン１０ｍｌに溶解した溶液を、内温が５℃以上にならないように調整しながら滴下した。滴下後、室温で３時間攪拌した。反応溶液を水３００ｍｌに加え、酢酸エチル２００ｍｌで抽出した。有機相を水で２回洗浄し、硫酸ナトリウムで乾燥した後、減圧下で濃縮した。得られた粗結晶を酢酸エチルとｎ−ヘキサンで再結晶して、重合性液晶化合物（Ｉ−２４）を２．７ｇ得た。化合物の構造は、 1Ｈ−ＮＭＲおよびＭａｓｓスペクトルで確認した。重合性液晶化合物（Ｉ−２４）は、エナンチオトロピックな液晶性を示し、その相転移温度は、結晶相→８２℃→ネマティック相→１３７℃→等方性液体であった。
【００４４】
［実施例３］
実施例１または２と同様の方法で、重合性液晶化合物（Ｉ−２）、（Ｉ−３）、（Ｉ−５）、（Ｉ−１１）、（Ｉ−１２）、（Ｉ−１３）、（Ｉ−１５）、（Ｉ−２１）および（Ｉ−２３）を合成した。
重合性液晶化合物（Ｉ−１）、（Ｉ−２）、（Ｉ−３）、（Ｉ−５）、（Ｉ−１１）、（Ｉ−１２）、（Ｉ−１３）、（Ｉ−１５）、（Ｉ−２１）、（Ｉ−２３）および（Ｉ−２４）について、相転移温度と複屈折率とを調べた。
また、下記の公知の重合性液晶化合物（Ｒｅｆ−１、Advanced Materials, ５巻、２号、１０８頁記載）および（Ｒｅｆ−２、米国特許５７７０１０７号明細書記載）についても、相転移温度と複屈折率とを測定した。
複屈折率は、文献（Makromol. Chem., vol.190, pp.2255 ）記載の方法に準じてアッベ（Abbe）の屈折計を用いて測定した。なお、複屈折率は、等方性液体になる温度より１０℃低い温度で測定した。
結果を第１表に示す。
【００４５】
【表１】
0004309072.tif 000010
（註）
Ｋ：    液晶相
Ｎ：    ネマティック相
ｉｓｏ：等方性液体
Δｎ：  複屈折率
【００４６】
【化１０】
0004309072.tif 000011
【００４７】
［実施例４］
（光学異方性素子の作製）
文献（Advanced Material 、５巻、２号、１０７頁）に記載の方法を参照して、光学異方性素子を作製した。
ガラス基板に、ポリイミド（ＳＥ−１５０、日産化学（株）製）をコーティングして、一方法にラビングして配向膜を形成した。
化合物（Ｉ−２）３００ｍｇとω，ω−ジメトキシ−ω−フェニルアセトフェノン５０ｍｇとをＮ−メチルピロリドン７００μｌに溶解した。溶液を配向膜の上に滴下して、スピンコート（回転数：１０００ｒｐｍ）した。１００℃にて、３０分間加熱して、溶媒を蒸発させた。この状態を、偏光顕微鏡で観察したとｋろ、ラビング方向にほぼ並行に、重合性液晶化合物が配向していた。
次いで、窒素雰囲気下で高圧水銀灯からの紫外線を照射し、液晶性化合物を重合させた。
得られた光学異方性素子を偏光顕微鏡で観察したところ、ドメインの境界線や反転壁（インバージョンウォール）のような欠陥がない配向状態であった。
偏光板をクロスニコル配置して、光学異方性素子を回転させたところ、４５度回転する毎に明暗が繰り返された。